(57)【要約】【課題】内部抵抗が低く、優れた性能を有する二次電池を提供すること。【解決手段】正極層１０と、負極層２０と、正極層１０と負極層２０との間に配置された電解質層３０と、を有し；電解質層３０は、担持材として粒子又は繊維を含み、かつ、第一の電解質を含む第一の領域３１と、第二の電解質を含む第二の領域３２と、を有し；第一の領域３１に存在する担持材の平均粒子径又は平均線幅と、第二の領域３２に存在する担持材の平均粒子径又は平均線幅とは異なり；第二の領域３２の長径は、第一の領域３１に存在する担持材の平均粒子径又は平均線幅よりも大きい、二次電池１Ａ。【選択図】図１
2019008963.tif 000002
【特許請求の範囲】
【請求項１】
正極層と、負極層と、前記正極層と前記負極層との間に配置された電解質層と、を有し、
前記電解質層は、担持材として粒子又は繊維を含み、かつ、第一の電解質を含む第一の領域と、第二の電解質を含む第二の領域と、を有し、
前記第一の領域に存在する担持材の平均粒子径又は平均線幅と、前記第二の領域に存在する担持材の平均粒子径又は平均線幅とは異なり、
前記第二の領域の長径は、前記第一の領域に存在する担持材の平均粒子径又は平均線幅よりも大きいことを特徴とする、二次電池。
【請求項２】
前記第二の領域に存在する担持材の単位体積あたりの表面積は、前記第一の領域に存在する担持材の単位体積あたりの表面積よりも大きいことを特徴とする、請求項１に記載の二次電池。
【請求項３】
前記第二の領域に存在する担持材は、二酸化ケイ素、酸化アルミニウム、二酸化チタン、酸化ジルコニウム、ポリプロピレン、ポリエチレン、セルロース、ポリマー、及びコポリマーからなる群より選ばれる少なくとも一つであることを特徴とする、請求項１に記載の二次電池。
【請求項４】
前記第二の電解質として、Ｌｉ塩を含有するイオン性液体を含むことを特徴とする、請求項１に記載の二次電池。
【請求項５】
前記第二の電解質は、溶媒として、テトラエチレングリコールジメチルエーテル、トリエチレングリコールジメチルエーテル、１−エチル−３−メチルイミダゾリウムビス（トリフルオロメタンスルホニル）イミド、１−エチル−３−メチルイミダゾリウムトリフルオロメタンスルホナート、及び１−ブチル−１−メチルピロリジニウムビス（トリフルオロメタンスルホニル）イミドからなる群より選ばれる少なくとも一つを含む、請求項１に記載の二次電池。
【請求項６】
前記第二の領域は、セルロース繊維と、（ＣＦ３ＳＯ２）２ＮＬｉと、テトラエチレングリコールジメチルエーテルとを含むことを特徴とする、請求項１に記載の二次電池。
【請求項７】
（１）正極層の表面上に、第一の電解質を含むスラリーを塗布して積層体を準備する工程と、
（２）負極層の表面上に、第一の電解質を含むスラリーを塗布して積層体を準備する工程と、
（３）前記（１）工程により得られた積層体と、前記（２）工程により得られた積層体と、を、第二の電解質を挟んで、重ね合わせることにより、前記正極層と前記負極層との間に配置された電解質層を形成させる工程と、
を含む二次電池の製造方法。
【発明の詳細な説明】
【技術分野】
【０００１】
本発明は、二次電池及び二次電池の製造方法に関する。
【背景技術】
【０００２】
本技術分野の背景技術として、特開２０１２−０１８９３２号公報（特許文献１）がある。特許文献１には、「正極活物質層、固体電解質層、及び負極活物質層がこの順に積層されてなる少なくとも１つの単電池層を有する固体電解質電池において、前記固体電解質層と前記正極活物質層および／または前記負極活物質層との間に、無機微粒子を含む接着層を介在させる。」と記載されている。
【先行技術文献】
【特許文献】
【０００３】
【特許文献１】特開２０１２−０１８９３２号公報
【発明の概要】
【発明が解決しようとする課題】
【０００４】
近年、リチウムイオン電池に代表される二次電池の電解質として、半固体状態の電解質が用いられている。例えば、微粒子等に電解質を担持させて絶縁層を形成し、絶縁層を電解質層として機能させることができる。正極層と負極層の間に電解質層を設けることで、二次電池が形成される。しかし、単に正極層、電解質層、負極層を重ね合わせるだけでは、積層界面に空隙が生じる等して界面抵抗が増大し、これが内部抵抗の構成因子の一つとなり電池性能の低下を招く場合がある。
【０００５】
また、電池性能を向上させるために、特許文献１には、電解質層と正極層及び／又は負極層との間に、無機微粒子を含む接着層を介在させる技術が記載されている。しかし、特許文献１のように、接着層や接合層（以下、これを接着層と相称することがある。）を設けるがゆえに界面の数が増加し、二次電池全体としての界面抵抗を高く、ひいては二次電池の内部抵抗が高くなってしまう場合がある。
【０００６】
本発明は、上記事情に鑑みなされたものであり、内部抵抗が低く、優れた性能を有する二次電池を提供することを目的とする。
【課題を解決するための手段】
【０００７】
上述した課題を解決するため、本発明の一態様は、正極層と、負極層と、前記正極層と前記負極層との間に配置された電解質層と、を有し；前記電解質層は、担持材として粒子又は繊維を含み、かつ、第一の電解質を含む第一の領域と、第二の電解質を含む第二の領域と、を有し；前記第一の領域に存在する担持材の平均粒子径又は平均線幅と、前記第二の領域に存在する担持材の平均粒子径又は平均線幅とは異なり；前記第二の領域の長径は、前記第一の領域に存在する担持材の平均粒子径又は平均線幅よりも大きい、二次電池である。
【０００８】
また、本発明の別の態様は、（１）正極層の表面上に、第一の電解質を含むスラリーを塗布して積層体を準備する工程と；（２）負極層の表面上に、第一の電解質を含むスラリーを塗布して積層体を準備する工程と；（３）前記（１）工程により得られた積層体と、前記（２）工程により得られた積層体と、を、第二の電解質を挟んで、重ね合わせることにより、前記正極層と前記負極層との間に配置された電解質層を形成させる工程と；を含む二次電池の製造方法である。
【発明の効果】
【０００９】
本発明によれば、内部抵抗が低く、優れた性能を有する二次電池を提供することができる。
【図面の簡単な説明】
【００１０】
【図１】第一の実施形態に係る二次電池の断面模式図である。
【図２】第二の実施形態に係る二次電池の断面模式図である。
【図３】実施例１及び比較例１における電解質層の観察箇所を示す断面模式図である。
【図４】実施例１及び比較例１のサンプルの断面を撮像したＳＥＭ像である。
【図５】実施例１及び比較例１のサンプルの断面のＥＤＸ分析箇所を示す図である。
【図６】実施例１及び比較例１の内部抵抗を評価した結果を示すグラフである。
【発明を実施するための形態】
【００１１】
以下、本発明を実施するための形態（以下、単に「本実施形態」という。）について詳細に説明する。以下の本実施形態は、本発明を説明するための例示であり、本発明を以下の内容に限定する趣旨ではない。また、以下の実施形態においては便宜上その必要があるときは、複数のセクション又は実施形態に分割して説明するが、特に明示した場合を除き、それらはお互いに無関係なものではなく、一方は他方の一部又は全部の変形例、詳細、補足説明等の関係にある。
【００１２】
また、以下の実施形態において、要素の数等（個数、数値、量、範囲等を含む。）に言及する場合、特に明示した場合及び原理的に明らかに特定の数に限定される場合等を除き、その特定の数に限定されるものではなく、特定の数以上でも以下でもよい。さらに、以下の実施形態において、その構成要素（要素ステップ等も含む。）は、特に明示した場合及び原理的に明らかに必須であると考えられる場合等を除き、必ずしも必須のものではないことは言うまでもない。
【００１３】
同様に、以下の実施形態において、構成要素等の形状、位置関係等に言及するときは、特に明示した場合及び原理的に明らかにそうではないと考えられる場合等を除き、実質的にその形状等に近似又は類似するもの等を含むものとする。このことは、上記数値及び範囲についても同様である。
【００１４】
さらにまた、実施形態を説明するための全図において、同一の部材には原則として同一の符号を付し、その繰り返しの説明は省略する。なお、図面をわかりやすくするために平面図であってもハッチングを付す場合がある。
【００１５】
＜二次電池＞
（第一の態様）
図１は、第一の実施態様に係る二次電池の断面模式図である。二次電池１Ａは、正極層１０と、負極層２０と、正極層１０と負極層２０との間に配置された電解質層３０と、を有し；電解質層３０は、担持材として粒子又は繊維を含み、かつ、第一の電解質を含む第一の領域３１と、第二の電解質を含む第二の領域３２と、を有し；第一の領域３１に存在する担持材の平均粒子径又は平均線幅と、第二の領域３２に存在する担持材の平均粒子径又は平均線幅とは異なり；第二の領域３２の長径は、第一の領域３１に存在する担持材の平均粒子径又は平均線幅よりも大きい。
【００１６】
二次電池１Ａは、電解質層３０において、第一の電解質と第二の電解質を併用するものであり、第一の電解質により形成されている第一の領域３１と、第二の電解質により形成されている第二の領域３２とを有するものである。
【００１７】
電解質層に半固体電解質等を使用する場合、正極と負極を積層させると、その界面や内部等に空隙が形成されてしまい、この空隙が界面抵抗の原因となっていた。このような界面抵抗は、二次電池の内部抵抗の構成因子の一つとなっている。
【００１８】
この点、本実施形態では、電解質層３０について、第一の電解質と第二の電解質を併用し、それぞれの担持材の形状を制御する。これによって、第一の電解質（第一の領域）において形成されうる空隙を第二の電解質（第二の領域）によって充填することが可能となる。その結果、上述した空隙を低減でき、界面抵抗を低減できる。さらに、本実施形態に係る二次電池１Ａは接着層等を設けなくてもよいため、界面の数を低減することも可能であるから、かかる観点からも界面抵抗の低減が期待できる。その結果、二次電池１Ａは、内部抵抗が低減され、優れた性能を有する。
【００１９】
また、第一の電解質に用いられる担持材（以下、第一の担持材という場合がある。）及び第二の電解質に用いられる担持材（以下、第二の担持材という場合がある。）として、それぞれ、粒子又は繊維を用いる。粒子を用いる場合にはその平均粒子径を制御し、繊維を用いる場合にはその平均線幅を制御することで、各担持材の形状を制御する。
【００２０】
具体的には、本実施形態では、第一の担持材の平均粒子径又は平均線幅は、第二の担持材の平均粒子径又は平均線幅と異なっており、第二の領域の長径は、第一の担持材の平均粒子径又は平均線幅よりも大きい。このような構成とすることで、第一の領域の空隙を第二の領域（第二の担持材が担持された第二の電解質）により充填することができる。第二の領域の長径がかかる条件を満たすことは、例えば、二次電池１Ａの断面において第一の領域中に第二の領域が存在していること等によって確認することができる。
【００２１】
このような観点から、第二の領域の長径は、第一の担持材の平均粒子径又は平均線幅の１倍を超えて５倍以下であることが好ましく、１倍を超えて３倍以下であることがより好ましく、１倍を超えて２倍以下であることが更に好ましい。
【００２２】
なお、本実施形態では、第二の領域の長径については、二次電池１Ａに存在する少なくとも１つが、上述した条件を満たすものであればよい。平均粒子径は、レーザー回折式粒度分布測定装置を用いて測定して求める平均粒子径Ｄ５０を用いることができる。平均線幅は、繊維の長手方向の形状を観察し、写真撮影して５０カ所の線幅を測定し、その算術平均をとることによって求めることができる。
【００２３】
そして、第二の担持材の平均粒子径又は平均線幅は、第一の担持材の平均粒子径又は平均線幅よりも小さいことが好ましい。これにより、電解質層３０の空隙を一層充填することができる。
【００２４】
さらに、第二の領域に存在する担持材の単位体積あたりの表面積は、第一の領域に存在する担持材の単位体積あたりの表面積よりも大きいことが好ましい。これにより、電解質の担持量を増加させることができる。このような観点から、粒子としては微粒子であることが、繊維としては微細繊維であることがそれぞれ好ましい。
【００２５】
また、担持材の担持量、リチウムイオン電池の薄型化、及び電解質層３０のクラック防止等の観点から、第一の担持材の平均粒子径又は平均線幅は、０．１〜１０μｍであることが好ましく、０．１〜８μｍであることがより好ましく、０．１〜６μｍであることが更に好ましい。電解質層３０のクラックを防止することで、正極１０と負極２０の接触による短絡を防止することができる。
【００２６】
二次電池Ａ１は、正極層１０と電解質層３０と負極層２０とのそれぞれを単層で積層しものであるが、本実施形態はこのような単層構造に限定されない。例えば、二層以上の多層構造であってもよいし、その他種々の形状であってもよい。
【００２７】
正極層１０、電解質層３０、及び負極層２０を構成する各種材料については、特に限定されず、後述するものを適宜選択して使用することができる。
【００２８】
（第二の態様）
図２は、第二の実施態様に係る二次電池の断面模式図である。二次電池１Ｂは、多層構造のリチウムイオン電池である。正極集電箔１１の両面に正極合剤層１２が形成され、正極層１０が形成されている。そして、負極集電箔２１の両面に負極合剤層２２が形成され、負極層２０が形成されている。正極層１０と負極層２０の間に、電解質層３０が形成されている。これらの積層体を外装体４で囲んでいる。外装体４からは、正極端子５と負極端子６が取り出される。
【００２９】
（各部材）
本実施形態に係る二次電池１Ａ（図１参照）及び１Ｂ（図２参照）の各部材について説明する。上述した二次電池１Ａ及び１Ｂにおいて共通する材料については、特に断りがない限り、以下においてまとめて説明する。
【００３０】
（正極層）
正極層１０としては、正極集電箔１１の表面上に正極合剤層１２が塗布形成されたものを使用できる。正極集電箔１１としては、例えば、ステンレス鋼やアルミ等の導電性金属からなる金属箔や網状金属等が使用できる。正極合剤層１２としては、例えば、正極活物質、結着剤、導電助剤、及び半固体電解質を含有するものが挙げられる。
【００３１】
正極活物質としては、特に限定されず、例えば、コバルト酸リチウム、ニッケル酸リチウム、マンガン酸リチウム等が使用できる。正極活物質としては、リチウムを挿入・脱離可能な材料であり、予め充分な量のリチウムを挿入したリチウム含有遷移金属酸化物等が使用できる。遷移金属としては、マンガン、ニッケル、コバルト、鉄等の単体や、２種類以上の遷移金属を主成分とする材料等が使用できる。
【００３２】
正極活物質の結晶構造については、特に限定されず、例えば、スピネル結晶構造や層状結晶構造等を採用することができる。これらの中でも、リチウムイオンを挿入・脱離可能な構造であることが好ましい。さらに、結晶中の遷移金属やリチウムの一部をＦｅ、Ｃｏ、Ｎｉ、Ｃｒ、Ａｌ、Ｍｇ等の元素で置換した材料や、結晶中にＦｅ、Ｃｏ、Ｎｉ、Ｃｒ、Ａｌ、Ｍｇ等の元素をドープしたものであってもよい。
【００３３】
結着剤としては、特に限定されず、例えば、ポリフッ化ビニル、ポリフッ化ビニリデン（ＰＶＤＦ）、ポリテトラフルオロエチレン、フッ化ビニリデンとヘキサフルオロプロピレンの共重合体（Ｐ（ＶＤＦ−ＨＦＰ））や、これらの混合物等が使用できる。
【００３４】
導電助剤としては、特に限定されず、例えば、カーボンブラック等の黒鉛粉末を使用することもできる。
【００３５】
半固体電解質としては、例えば、電解質と担持材を含むものを使用できる。
【００３６】
電解質は、非水電解液であれば特に限定されず、公知のものを使用することができる。電解質は、電解質塩と溶媒を含有するものを使用できる。電解質塩の具体例としては、例えば、（ＣＦ３ＳＯ２）２ＮＬｉ、（ＳＯ２Ｆ）２ＮＬｉ、ＬｉＰＦ６、ＬｉＣｌＯ４、ＬｉＡｓＦ６、ＬｉＢＦ４、ＬｉＢ（Ｃ６Ｈ５）４、ＣＨ３ＳＯ３Ｌｉ、ＣＦ３ＳＯ３Ｌｉ等のＬｉ塩や、これらの混合物等が挙げられる。
【００３７】
電解質の溶媒としては、特に限定されず、例えば、有機溶媒、イオン性液体、電解質塩の共存下においてイオン性液体に類似の性質を示す物質（本明細書中、電解質塩の共存下においてイオン性液体に類似の性質を示す物質も、イオン性液体と総称することがある。）等が挙げられる。溶媒の具体例としては、例えば、テトラエチレングリコールジメチルエーテル、トリエチレングリコールジメチルエーテル、１−エチル−３−メチルイミダゾリウムビス（トリフルオロメタンスルホニル）イミド、１−エチル−３−メチルイミダゾリウムトリフルオロメタンスルホナート、１−ブチル−１−メチルピロリジニウムビス（トリフルオロメタンスルホニル）イミド、エチレンカーボネート、ジメチルカーボネート、エチルメチルカーボネート、プロピレンカーボネート、ジエチルカーボネート、１，２−ジメトキシエタン、１，２−ジエトキシエタン、γ−ブチロラクトン、テトラヒドロフラン、１，３−ジオキソラン、４−メチル−１，３ジオキソラン、ジエチルエーテル、スルホラン、メチルスルホラン、アセトニトリル、プロピオニトリル等や、これらの混合液等が挙げられる。これらの中でも、安全性の観点から、有機溶媒よりも難燃性であるイオン性液体が好ましい。
【００３８】
担持材としては、特に限定されず、例えば、二酸化ケイ素、酸化アルミニウム、二酸化チタン、酸化ジルコニウム、ポリプロピレン、ポリエチレン、セルロース、ポリマー、コポリマーやこれらの混合物等が使用できる。担持材として、正極活物質や導電助剤等を用いることもできる。
【００３９】
（負極層）
負極層２０としては、負極集電箔２１の表面上に負極合剤層２２が塗布形成されたものを使用できる。負極集電箔２１としては、例えば、ステンレス鋼や銅等の導電性金属からなる金属箔や網状金属等が使用される。負極合剤層２２としては、例えば、負極活物質、結着剤、導電助剤、半固体電解質等を含有するものが使用できる。
【００４０】
負極活物質としては、特に限定されず、例えば、結晶質の炭素材料や非晶質の炭素材料等が使用できる。負極活物質としては、リチウムイオンを挿入・脱離可能な材料であることが好ましく、天然黒鉛や、人造の各種黒鉛剤、コークス等の炭素材料や、二酸化ケイ素、酸化ニオブ、酸化チタン等の酸化物、シリコン、スズ、ゲルマニウム、鉛、アルミニウム等に代表されるリチウムと合金を形成する材料やこれらの混合物等が使用できる。
【００４１】
負極活物質の粒子形状については、特に限定されず、例えば、鱗片状、球状、繊維状、塊状等様々な粒子形状のものが使用できる。
【００４２】
結着剤としては、特に限定されず、例えば、ポリフッ化ビニル、ポリフッ化ビニリデン（ＰＶＤＦ）、ポリテトラフルオロエチレン、フッ化ビニリデンとヘキサフルオロプロピレンの共重合体（Ｐ（ＶＤＦ−ＨＦＰ）、ポリイミド、スチレンブタジエンゴム等や、これらの混合物等が使用できる。
【００４３】
負極層に使用される半固体電解質は、上述した半固体電解質の材料と同様のものを使用できるが、担持材として、負極活物質や導電助剤等を使用できる。
【００４４】
（電解質層）
電解質層３０は、正極層１０と負極層２０との間を絶縁し、電気的な接触を防止しつつ、リチウムイオンを通過させるスペーサとしての機能を有している。そして、電解質層３０は、第一の電解質部３１（第一の領域に対応）と第二の電解質部３２（第二の領域に対応）を有するが、必要に応じて３つ以上の電解質部を有する構成としてもよい。
【００４５】
第一の電解質部３１は、第一の電解質として半固体電解質の材料と、第一の担持材とを含有し、必要に応じて結着剤を更に含有してもよい。半固体電解質、担持材、及び結着剤については、それぞれ上述したものを使用することができる。
【００４６】
第一の電解質は、非水電解質であれば特に限定されず、公知のものを使用することができ、例えば、電解質塩と溶媒を含有するものを使用できる。電解質塩の具体例としては、例えば、（ＣＦ３ＳＯ２）２ＮＬｉ、（ＳＯ２Ｆ）２ＮＬｉ、ＬｉＰＦ６、ＬｉＣｌＯ４、ＬｉＡｓＦ６、ＬｉＢＦ４、ＬｉＢ（Ｃ６Ｈ５）４、ＣＨ３ＳＯ３Ｌｉ、ＣＦ３ＳＯ３Ｌｉ等のＬｉ塩や、これらの混合物等が挙げられる。
【００４７】
第一の電解質の溶媒としては、特に限定されず、例えば、有機溶媒、イオン性液体、電解質塩の共存下においてイオン性液体に類似の性質を示す物質（本明細書中、電解質塩の共存下においてイオン性液体に類似の性質を示す物質も、イオン性液体と総称することがある。）等が使用できる。溶媒の具体例としては、例えば、テトラエチレングリコールジメチルエーテル、トリエチレングリコールジメチルエーテル、１−エチル−３−メチルイミダゾリウムビス（トリフルオロメタンスルホニル）イミド、１−エチル−３−メチルイミダゾリウムトリフルオロメタンスルホナート、１−ブチル−１−メチルピロリジニウムビス（トリフルオロメタンスルホニル）イミド、エチレンカーボネート、ジメチルカーボネート、エチルメチルカーボネート、プロピレンカーボネート、ジエチルカーボネート、１，２−ジメトキシエタン、１，２−ジエトキシエタン、γ−ブチロラクトン、テトラヒドロフラン、１，３−ジオキソラン、４−メチル−１，３ジオキソラン、ジエチルエーテル、スルホラン、メチルスルホラン、アセトニトリル、プロピオニトリル等や、これらの混合液等が挙げられる。これらの中でも、安全性の観点から、有機溶媒よりも難燃性であるイオン性液体が好ましい。
【００４８】
第一の担持材としては、特に限定されず、例えば、二酸化ケイ素、酸化アルミニウム、二酸化チタン、酸化ジルコニウム、ポリプロピレン、ポリエチレン、セルロース、ポリマー、コポリマーやこれらの混合物等が使用できる。
【００４９】
結着剤としては、例えば、ポリフッ化ビニル、ポリフッ化ビニリデン（ＰＶＤＦ）、ポリテトラフルオロエチレン、フッ化ビニリデンとヘキサフルオロプロピレンの共重合体（Ｐ（ＶＤＦ−ＨＦＰ）、ポリイミド、スチレンブタジエンゴムやこれらの混合物等を使用することができる。
【００５０】
第二の電解質部３２は、第二の電解質として半固体電解質の材料と、第二の担持材とを含む。半固体電解質、及び担持材については、それぞれ上述したものを使用することができる。ただし、第二の電解質部３２は第一の電解質部３１の空隙部分を埋める役割を有するため、第二の電解質部３２の担持材は第一の電解質部３１の担持材より微細なものが好ましい。なお、同一体積であれば、粒子の表面積よりも繊維の表面積が大きく、電解質の担持量を増大できるため、第二の電解質の担持材は繊維であることが好ましく、微細繊維であることがより好ましい。
【００５１】
第二の電解質部３２は、第二の電解質として半固体電解質の材料と、第二の担持材とを含有し、必要に応じて結着剤等を更に含有してもよい。半固体電解質は、第一の電解質において説明したものを使用できる。第二の担持材は、第一の担持材において説明したものを使用できるが、第一の担持材の平均粒子径又は平均線幅と、第二の担持材の平均粒子径又は平均線幅と異なるものである。
【００５２】
第二の電解質として、Ｌｉ塩を含有するイオン性液体を含むことが好ましい。
【００５３】
第二の電解質は、溶媒として、テトラエチレングリコールジメチルエーテル、トリエチレングリコールジメチルエーテル、１−エチル−３−メチルイミダゾリウムビス（トリフルオロメタンスルホニル）イミド、１−エチル−３−メチルイミダゾリウムトリフルオロメタンスルホナート、及び１−ブチル−１−メチルピロリジニウムビス（トリフルオロメタンスルホニル）イミドからなる群より選ばれる少なくとも一つを含むことが好ましい。
【００５４】
第二の担持材は、二酸化ケイ素、酸化アルミニウム、二酸化チタン、酸化ジルコニウム、ポリプロピレン、ポリエチレン、セルロース、ポリマー、及びコポリマーからなる群より選ばれる少なくとも一つであることが好ましい。
【００５５】
第二の電解質部は、セルロース繊維と、（ＣＦ３ＳＯ２）２ＮＬｉと、テトラエチレングリコールジメチルエーテルとを含むことが好ましい。
【００５６】
以上、積層型の二次電池を例に説明したが、本実施形態に係る二次電池は、捲回型の二次電池であってもよいし、同一集電箔の一方の片面に正極合剤層が形成され、他方の片面に負極合剤層が形成されたバイポーラ構造を持つ二次電池であってもよい。
【００５７】
＜製造方法＞
【００５８】
本実施形態に係る二次電池の製造方法としては、（１）正極層の表面上に、第一の電解質を含むスラリーを塗布して積層体を準備する工程と；（２）負極層の表面上に、第一の電解質を含むスラリーを塗布して積層体を準備する工程と；（３）（１）工程により得られた積層体と、（２）工程により得られた積層体と、を、第二の電解質を挟んで、重ね合わせることにより、正極層と負極層との間に配置された電解質層を形成させる工程と；を含む方法が好ましい。このような製造方法を採用することで、第一の電解質部の内部の空隙を、第一の電解質部の担持材とは異なる担持材を有する第二の電解質で充填する構造を実現することができる。
【００５９】
（１）工程では、正極層の表面上に、第一の電解質を含むスラリー（第一のスラリー）を塗布し、積層体とする（図１の破線Ｌの上方側参照）。第一のスラリーは、第一の電解質の成分を含有するものであればよく、スラリーの粘度や分散状態を適宜調整するためにバインダー等の成分を更に含有してもよい。また、塗布形成の手法は、特に限定されず、公知の手法を用いることができる。ここで得られる積層体では、正極層の上に第一の電解質部が形成されており、かつ、電解質層の表面には多くの空隙が存在している状態である。
【００６０】
（２）工程では、負極層の表面上に、第一の電解質を含むスラリー（第一のスラリー）を塗布し、積層体とする（図１の破線Ｌの下方側参照）。第一のスラリーは、（１）工程で用いた第一のスラリーと同様のものを使用できる。また、塗布形成の手法は、特に限定されず、公知の手法を用いることができる。ここで得られる積層体では、負極層の上に第一の電解質部が形成されており、かつ、電解質層の表面には多くの空隙が存在している状態である。
【００６１】
（３）工程では、（１）工程の積層体と、（２）工程の積層体とを、第二の電解質で挟み、重ね合わせることで、二次電池を得る。（１）工程の積層体の第一の電解質部や、（２）工程の積層体の第一の電解質部は、それぞれの表面上に多くの空隙が存在しているが、それらに第二の電解質を加えることで、各空隙を第二の電解質によって充填する状態とする。その上で両積層体を重ね合わせることで、正極層／電解質層／負極層の構成を有する二次電池１Ａ（図１参照）を得ることができる。
【００６２】
本実施形態に係る製造方法は、各層を単純に積層させるものではなく、電解質層３０を破線Ｌ（図１参照）にて分割した構造の積層体を重ね合わせるものであり、重ね合わせる際に第一の電解質部３１の空隙を第二の電解質で充填する。これにより、第一の電解質部３１の界面等に存在する空隙を充填することができる。
【００６３】
積層体上の空隙を充填するために第二の電解質を加える手法は、特に限定されない。例えば、（１）工程の積層体に第二の電解質を加え、かつ、（２）工程の積層体に第二の電解質を加えた後に；両積層体を重ね合わせる手法が挙げられる。あるいは、（１）工程の積層体又は（２）工程の積層体の一方に、第二の電解質を加えた後に、両積層体を重ね合わせる手法が挙げられる。
【００６４】
さらに、必要に応じて、重ね合わせる際に両積層体をプレスすることで、第二の電解質を空隙に確実に充填することができる。
【００６５】
本実施形態に係る二次電池は、リチウムイオン電池をはじめとする種々の電池に応用することができる。例えば、正極、負極、及び、正極と負極とを電気的に分離するセパレータとを備える蓄電デバイス（例えば、電池やキャパシタ等）に幅広く適用することができる。
【実施例】
【００６６】
以下の実施例及び比較例により本発明を更に詳しく説明するが、本発明は以下の実施例により何ら限定されるものではない。
【００６７】
＜実施例１＞
（二次電池の作製）
以下の要領にて、図１に示す二次電池１Ａを作製した。
【００６８】
（１）まず、正極層１０として、正極集電箔１１の表面上に正極合剤層１２が塗布形成されたものを以下の方法により準備した。
【００６９】
正極合剤層１２について、正極活物質としてリチウムマンガンコバルトニッケル複合酸化物、導電助剤として黒鉛粉末、結着剤としてフッ化ビニリデン（ＶＤＦ）とヘキサフルオロプロピレン（ＨＦＰ）の共重合体（Ｐ（ＶＤＦ−ＨＦＰ））を用いた。そして、正極合剤層１２の半固体電解質材料（（ＣＦ３ＳＯ２）２ＮＬｉを含んだテトラエチレングリコールジメチルエーテルと、黒鉛粉末を含有。）、結着剤、及び電解質を混合し、さらにＮ−メチル−２−ピロリドン（ＮＭＰ）中に分散させることで、正極合剤層１２のスラリーを得た。
【００７０】
得られた正極合剤層１２のスラリーを、正極集電箔１１（ステンレス箔）上に塗工し、１００℃の熱風乾燥炉で乾燥させ、乾燥した膜をプレス圧縮し、正極層１０を得た。
【００７１】
（２）次に、第一の電解質部３１のスラリー（第一のスラリー）を以下の方法により準備した。半固体電解質材料として、電解質として（ＣＦ３ＳＯ２）２ＮＬｉを含んだテトラエチレングリコールジメチルエーテル、担持材として二酸化ケイ素粉末（平均粒子径１．２μｍ）を用いた。結着剤としてフッ化ビニリデンとヘキサフルオロプロピレンの共重合体（Ｐ（ＶＤＦ−ＨＦＰ））を用いた。そして、電解質、担持材、及び結着剤を混合し、さらにＮ−メチル−２−ピロリドン（ＮＭＰ）中に分散させることで、半固体電解質スラリー（第一のスラリー）を作製した。なお、平均粒子径は、日機装株式会社製、レーザー回折式粒度分布測定装置「Ｍｉｃｒｏｔｒａｃ  ＭＴ３０００ＩＩ」を用いて測定し、算出されたＤ５０を用いた。
【００７２】
得られた第一のスラリーを正極層１０の表面上に塗布し、１００℃の熱風乾燥炉で乾燥させることで、正極層１０の表面上に第一の電解質部３１を形成させた。この様に正極層１０の表面上に第一の電解質部３１を塗布して形成したため、正極層１０と第一の電解質部３１との界面については、空隙の存在は確認されなかった。
【００７３】
（３）続いて、負極層２０として、負極集電箔２１の表面上に負極合剤層２２が塗布形成されたものを以下の方法により準備した。
【００７４】
負極合剤層２２について、負極活物質として黒鉛粒子、導電助剤として黒鉛粉末、結着剤としてフッ化ビニリデンとヘキサフルオロプロピレンの共重合体（Ｐ（ＶＤＦ−ＨＦＰ））を用いた。そして、負極合剤層２２の半固体電解質材料（（ＣＦ３ＳＯ２）２ＮＬｉを含んだテトラエチレングリコールジメチルエーテル、黒鉛粉末を含有。）、活物質、導電助剤、結着剤、及び電解質を混合し、さらにＮ−メチル−２−ピロリドン（ＮＭＰ）中に分散させることで、負極合剤層２２のスラリーを得た。
【００７５】
得られた負極合剤層２２のスラリーを、負極集電箔２１（ステンレス箔）上に塗工し、１００℃の熱風乾燥炉で乾燥させ、乾燥した膜をプレス圧縮し、負極層２０を得た。
【００７６】
（４）そして、正極層１０上に第一の電解質部３１を形成した手法と同様の方法（上記「２．」参照）によって、負極層２０の表面上に第一の電解質部３１を形成した。この様に負極層２０の表面上に第一の電解質部３１を塗布して形成したため、負極層２０と第一の電解質部３１との界面については、空隙の存在は確認されなかった。
【００７７】
（５）続いて、第二の電解質部３２のスラリー（第二のスラリー）を以下の方法により準備した。電解質として（ＣＦ３ＳＯ２）２ＮＬｉを含んだテトラエチレングリコールジメチルエーテル）、担持材としてセルロース繊維を用いた。担持材として用いたセルロース繊維には、第一の電解質部３１の担持材として用いた二酸化ケイ素粉末よりも、単位体積あたりの表面積が大きいものを用いた。電解質と担持材を混合することで、流動性は低いが変形性を有するゲル状の第二のスラリーを得た。
【００７８】
（６）上述した「１．」〜「５．」において準備した各部材等を用いて、以下の方法によって二次電池を得た。第一の電解質部３１が形成された正極層１０の積層体と、第一の電解質部３１が形成された負極層２０の積層体を、それぞれ所定のサイズに加工した。そして、これらを積層する際に、第二のスラリーを層間に挟みこんだ。続いて、両積層体を約０．２〜０．６ＭＰａの圧力でプレスした。これによって、余分な第二のスラリーを積層体外へ排出するとともに、正極層１０側に形成された第一の電解質部３１（図１の破線Ｌの上方側を参照）と、負極層２０側に形成した第一の電解質部３１（図１の破線Ｌの下方側を参照）とを積層した際に生じる界面部分の空隙を、第二の電解質部３２で充填させた。これによって、図１に示す二次電池１Ａを得た。そして、これをサンプルとして評価した。
【００７９】
＜比較例１＞
（二次電池の作製）
第一の電解質部が形成された正極層と、第一の電解質部が形成された負極層を積層する際に、第二の電解質を挟まなかった点以外は、実施例１と同様の方法で二次電池を作製した。そして、これをサンプルとして評価した。
【００８０】
＜評価＞
１．ＳＥＭ観察、ＥＤＸ分析
各実施例及び比較例で得られたサンプルを、クロスセクションポリッシャー（ＪＥＯＬ製、「ＳＭ−０９０１０」）によって断面加工した。そして、電解質層部分の断面について、電界放出型電子顕微鏡（ＪＥＯＬ製、「ＪＳＭ−７０００Ｆ」）を用いて、走査型電子顕微鏡（ＳＥＭ：Ｓｃａｎｎｉｎｇ  Ｅｌｅｃｔｒｏｎ  Ｍｉｃｒｏｓｃｏｐｅ）観察とエネルギー分散型Ｘ線分析（ＥＤＸ：Ｅｎｅｒｇｙ  Ｄｉｓｐｅｒｓｉｖｅ  Ｘ−ｒａｙ  ｓｐｅｃｔｒｏｍｅｔｒｙ）を実施した。なお、加速電圧は５ｋＶとした。
【００８１】
図３は、実施例１及び比較例１における電解質層の観察箇所を示す断面模式図である。図３に示すように、左側を正極層、右側を負極層とした状態において、電解質層断面のＡの領域をＳＥＭ観察した。
【００８２】
図４は、実施例１及び比較例１のサンプルの断面を撮像したＳＥＭ像である。比較例１の断面ＳＥＭ像では、図中の破線枠で示した部分に、空隙が確認できた。これは、正極層側に形成した第一の電解質部と負極側に形成した第一の電解質部を積層した際に、表面凹凸等に起因して形成された空隙である。実施例１の断面ＳＥＭ像では、空隙が観察されなかった。その代わりに、破線枠で示した部分のように、第一の電解質部を積層した際に形成された空隙部分が、第二の電解質で占有された状態が観察された。このような状態であることは、すなわち、第二の領域の長径が、第一の領域に存在する担持材の平均粒子径よりも大きいことを意味する。
【００８３】
次に、実施例１及び比較例１におけるサンプルの断面をＥＤＸ分析した結果について説明する。図５は、実施例１及び比較例１のサンプルの断面のＥＤＸ分析箇所を示す図である。実施例１では、断面ＳＥＭ像において第二の電解質が占有する箇所を含めて元素分析を行った。比較例１では、断面ＳＥＭ像において空隙が観察された箇所を含めて元素分析を行った。
【００８４】
表１は、実施例１及び比較例１において電解質層の断面をＥＤＸにより分析した元素組成であり、小数第一位にて四捨五入した百分率（％）で示している。実施例１の項番ａ、ｂ、ｃ、ｄ、及び、比較例１の項番ａ’、ｂ’、ｃ’、ｄ’、は、図５に示した分析箇所と対応している。まず、実施例１の項番ａ、ｃ、ｄからは、第一の電解質部の担持材である二酸化ケイ素粒子由来のＳｉ元素が検出された。項番ｂでは、Ｓｉ元素は検出されなかった。このことから、項番ｂは第二の電解質で占有された箇所であることが分かる。なお、比較例１では、いずれの場所からもＳｉ元素が検出され、第二の電解質を用いない場合には図５の実施例１の破線枠で示したような箇所は形成されないことが、少なくとも確認された。
【００８５】
【表１】
2019008963.tif 000003
【００８６】
２．電気特性評価
各実施例及び比較例で得られたサンプルについて、電気化学測定装置（ソーラトロン社製、「ＳＩ１２６０」）を用いて、交流インピーダンス法により内部抵抗を測定し、電気特性を評価した。評価条件は、バイアス電圧０Ｖ、振幅電圧１０ｍＶとした。
【００８７】
交流インピーダンス測定では、周波数を掃引して交流電圧を印加し、周波数に応じた抵抗と位相が得られ、この測定結果は、横軸を実数と縦軸を虚数としてナイキストプロットをとると円弧成分が得られる。本評価では、円弧の実部抵抗を用い、各実施例と比較例の結果を比較した。図６は、実施例１及び比較例１の内部抵抗を評価した結果を示すグラフである。図６から、比較例１（図６の「２」）に比して、実施例１（図７の「１」）は内部抵抗が小さいことが少なくとも確認された。
【００８８】
以上より、本実施例によれば図１に示す構造を有する二次電池が作製でき、かかる二次電池は内部抵抗が低く、優れた電気特性を有することが少なくとも確認された。
【符号の説明】
【００８９】
１Ａ、１Ｂ…二次電池、１０…正極層、１１…正極集電箔、１２…正極合剤層、２０…負極層、２１…負極集電箔、２２…負極合剤層、３０…電解質層、３１…第一の領域（第一の電解質部）、３２…第二の領域（第二の電解質部）、４…外装体、５…正極端子、６…負極端子
【図１】
2019008963.tif 000004
【図２】
2019008963.tif 000005
【図３】
2019008963.tif 000006
【図４】
2019008963.tif 000007
【図５】
2019008963.tif 000008
【図６】
2019008963.tif 000009